(57)【特許請求の範囲】
【請求項１】
表面被覆材を付したＲＣ構造供試体の表面に対応させるひずみゲージと、該ひずみゲージに接続されるデータロガーを用いて、前記表面被覆材を付したＲＣ構造供試体の鉄筋の電食試験を行い、それに基づいてＲＣ構造供試体の表面被覆材による鉄筋の腐食に対する抵抗性の度合を試験し、前記表面被覆材を付したＲＣ構造供試体の長期的な劣化やその進行状況を予測することを特徴とするＲＣ構造物の表面被覆材の性能確認試験方法。
【請求項２】
請求項１記載のＲＣ構造物の表面被覆材の性能確認試験方法において、前記電食試験は、数値解析による腐食による鉄筋膨張量を推定することを特徴とするＲＣ構造物の表面被覆材の性能確認試験方法。
【請求項３】
表面被覆材を付したＲＣ構造供試体の表面に設置するひずみゲージと、該ひずみゲージに接続されるデータロガーを用いて、前記表面被覆材を付したＲＣ構造供試体の鉄筋の電食試験を行い、それに基づいてＲＣ構造供試体の表面被覆材による鉄筋の腐食に対する抵抗性の度合を試験し、前記表面被覆材を付したＲＣ構造供試体の長期的な劣化やその進行状況を予測する手段を具備することを特徴とするＲＣ構造物の表面被覆材の性能確認試験装置。
【発明の詳細な説明】
【技術分野】
【０００１】
本発明は、ＲＣ（鉄筋コンクリート）構造物の表面被覆材の性能確認試験方法及びその装置に関するものである。
【背景技術】
【０００２】
ＲＣ構造物は塩害等に起因する鉄筋の腐食によって、その性能が低下する。そこで、ＲＣ構造物の鉄筋の腐食に対する抵抗性を向上するために、ＲＣ構造物に表面被覆材を施工する事例がある。
【０００３】
以下、既存技術について説明する。
【０００４】
ＲＣ構造物の表面被覆材の性能を確認するための既存技術は暴露試験と劣化促進試験の２つに大別される。
【０００５】
土木構造物の供用年数が５０年以上であることを考慮すると、それと同等の試験期間が必要となる暴露試験は、実務上の利用は難しい。
【０００６】
また、一般的な劣化促進試験では、鉄筋の腐食量を確認するためにコンクリート中の鉄筋をはつり出す必要があるのみならず、鉄筋径やコンクリートかぶりなどのパラメータ毎に供試体が必要となるため、経済性に課題が残る。
【０００７】
また、既存技術には共通して、試験条件と異なる鉄筋径やコンクリートかぶりでは、劣化予測が困難である。
【先行技術文献】
【特許文献】
【０００８】
【特許文献１】特開２００７−２４０４８１号公報
【発明の概要】
【発明が解決しようとする課題】
【０００９】
上記したように、ＲＣ構造物の表面被覆材の暴露試験は試験期間の長さが課題であり、劣化促進試験は必要な供試体数が多くなる傾向があるため、経済性に課題が残る。このように、ＲＣ構造物の表面被覆材の性能を確認する合理的な方法は確立されていないのが現状である。
【００１０】
劣化促進試験で供試体数が増加するのは、鉄筋の腐食量を把握するために鉄筋をコンクリート中からはつり出す必要があるためである。試験期間を通じて、１つの供試体の腐食の進行をモニタリングすることが可能であれば、この課題は解決される。
【００１１】
このような腐食のモニタリングとしては、例えば、鉄筋腐食の予測方法および鉄筋腐食のモニタリングシステム（下記特許文献１参照）が提案されており、これは常時モニタリングが可能な方法である。このモニタリング方法は、部材内に埋設された鉄筋を複数の鉄筋要素に区分し、コンクリートに照合電極および対極、コンクリート抵抗計、コンクリート温度計が格納されたセンサボックスを埋設する。コンピュータは、腐食モニタ、切替装置を制御し、センサボックス内のセンサ類を用いて、電気化学的性質を測定するようにしている。
【００１２】
しかしながら、上記した特許文献１に開示された鉄筋腐食の予測方法および鉄筋腐食のモニタリングシステムは、装置の規模が大きく、また、その試験が煩雑であるといった問題があった。
【００１３】
本発明は、上記状況に鑑みて、試験項目が少なくて済み、試験も簡便である、ＲＣ構造物の表面被覆材の性能確認試験方法及びその装置を提供することを目的とする。
【課題を解決するための手段】
【００１４】
本発明は、上記目的を達成するために、
〔１〕ＲＣ構造物の表面被覆材の性能確認試験方法において、表面被覆材を付したＲＣ構造物の表面に対応させるひずみゲージと、このひずみゲージに接続されるデータロガーを用いて、前記表面被覆材を付したＲＣ構造物の鉄筋の電食試験を行い、それに基づいてＲＣ構造物の表面被覆材による鉄筋の腐食に対する抵抗性の度合を試験し、前記表面被覆材を付したＲＣ構造物の長期的な劣化やその進行状況を予測することを特徴とする。
【００１５】
〔２〕上記〔１〕記載のＲＣ構造物の表面被覆材の性能確認試験方法において、前記電食試験は、数値解析による腐食による鉄筋膨張量を推定することを特徴とする。
【００１６】
〔３〕ＲＣ構造物の表面被覆材の性能確認試験装置において、表面被覆材を付したＲＣ構造物の表面に設置するひずみゲージと、このひずみゲージに接続されるデータロガーを用いて、前記表面被覆材を付したＲＣ構造物の鉄筋の電食試験を行い、それに基づいて表面被覆材によるＲＣ構造物の鉄筋の腐食に対する抵抗性の度合を試験し、前記表面被覆材を付したＲＣ構造物の長期的な劣化やその進行状況を予測する手段を具備することを特徴とする。
【発明の効果】
【００１７】
本発明によれば、試験項目が少なくて済み、試験も簡便である、ＲＣ構造物の表面被覆材の性能確認試験方法及びその装置を提供することができる。
【図面の簡単な説明】
【００１８】
【図１】鉄筋の腐食が生じたＲＣ構造供試体の鉄筋の断面模式図である。
【図２】本発明にかかるＲＣ構造供試体の表面被覆材の性能確認試験概念図である。
【図３】本発明にかかるＲＣ構造供試体の表面被覆材の性能確認試験装置の模式図である。
【図４】本発明にかかるＲＣ構造供試体の表面被覆材が性能を確認する例を示す図である。
【発明を実施するための形態】
【００１９】
ＲＣ構造物の表面被覆材の性能確認試験方法は、表面被覆材を付したＲＣ構造供試体の表面に対応させるひずみゲージと、このひずみゲージに接続されるデータロガーを用いて、前記表面被覆材を付したＲＣ構造供試体の鉄筋の電食試験を行い、それに基づいてＲＣ構造供試体の表面被覆材による鉄筋の腐食に対する抵抗性の度合を試験し、前記表面被覆材を付したＲＣ構造物の長期的な劣化やその進行状況を予測する。
【実施例】
【００２０】
以下、本発明の実施の形態について詳細に説明する。
【００２１】
図１は鉄筋の腐食が生じたＲＣ構造供試体の断面模式図である。
【００２２】
この図において、１はＲＣ構造供試体、２は鉄筋、３はコンクリート、４はコンクリート表面、５は鉄筋体積ひずみ、６はコンクリート表面ひずみである。
【００２３】
このように、腐食によって鉄筋２が体積膨張するため、その影響を受けて、コンクリート３の表面にひずみが発生する。
【００２４】
このことを利用し、ＲＣ構造供試体１の表面に設置したひずみゲージ（図４参照）とそれに接続されるデータロガー（図３参照）を用いて、腐食による鉄筋の膨張量を推定する。
【００２５】
図２は本発明にかかるＲＣ構造供試体の表面被覆材の性能確認試験概念図であり、図２（ａ）は表面被覆材なし（比較例）の場合、図２（ｂ）は表面被覆材ありの場合を示す図である。
【００２６】
この図２（ｂ）において、７はＲＣ構造供試体のコンクリート表面４に付された表面被覆材である。
【００２７】
図２に示したように、コンクリート表面ひずみの大小として測定されるＲＣ構造供試体の鉄筋の腐食の進行程度で表面被覆材７の性能を確認することができる。
【００２８】
図３は本発明にかかるＲＣ構造供試体の表面被覆材の性能確認試験装置の模式図である。
この図において、１１は表面被覆材１４を付したＲＣ構造供試体、１２は鉄筋、１３はコンクリート、１５は表面被覆材１４の性能確認試験装置であり、表面被覆材１４に対応するように配置されるひずみゲージ１６と、ひずみゲージ１６に接続されるデータロガー１７とを備えている。
【００２９】
これを用いて、表面被覆材１４を付したＲＣ構造供試体１１（鉄筋コンクリート部材）の長期的な劣化やその進行状況を予測するようにしている。
【００３０】
表面被覆材１４を付したＲＣ構造供試体１１の表面、鉄筋１２の上部にひずみゲージ１６を設置して、コンクリート１３の表面ひずみを測定する。腐食によって鉄筋１２が体積膨張するため、その影響を受けて、コンクリート１３の表面にひずみが発生する。そのため、測定された表面ひずみを用いてＦＥＭ（有限要素法）などによる数値解析を行い鉄筋の腐食の進行を予測することができる。
【００３１】
また、鉄筋体積ひずみとコンクリート表面ひずみとの関係をモデル化することで、コンクリート中の鉄筋をはつり出すことなく、鉄筋の腐食量を予測することができる。これにより、試験期間を通じて鉄筋の腐食の進行をモニタリングすることができる。
【００３２】
図４は本発明にかかるＲＣ構造供試体の表面被覆材が性能を満足しているか否かを確認する例を示す図であり、横軸に積算電流量、縦軸に表面ひずみを示している。
【００３３】
この図に示されるように、例えば、無対策の供試体（表面被覆材がない比較例の場合）Ｃ、比較対象となる被覆材Ａ，被覆材Ｂを設置した供試体の表面ひずみを測定する。一定の積算電流を流した時点で、無対策の供試体のひずみに対するひずみの低減率や表面ひずみの許容値との比較によって、被覆材の性能を照査あるいは確認する。例えば、図４では、無対策の供試体Ｃには、表面ひずみが顕著に表れ大きく、許容値Ｒをはるかにオーバーしている。一方、表面被覆材Ｂの場合には表面ひずみが小さくなったが、許容値Ｒをオーバーしている。これに対して、表面被覆材Ａの場合には表面ひずみは微小で許容値Ｒ以下となり、表面被覆材Ａによる鉄筋の腐食に対する抵抗性は表面被覆材Ｂに比較して大きいと言える。このようにして、表面被覆材の性能の確認試験を行うことができる。
【００３４】
このように、表面被覆材を付したＲＣ構造供試体の表面ひずみの程度により、鉄筋の腐食の程度を計測することができる。それを基に、表面被覆材を付したＲＣ構造供試体の鉄筋の腐食の進行程度とその表面被覆材による鉄筋の腐食に対する抵抗性の向上をモニタリングすることができる。
【００３５】
なお、本発明は上記実施例に限定されるものではなく、本発明の趣旨に基づき種々の変形が可能であり、これらを本発明の範囲から排除するものではない。
【産業上の利用可能性】
【００３６】
本発明のＲＣ構造物の表面被覆材の性能確認試験方法及びその装置は、装置が小規模ですみ、試験も簡便である、ＲＣ構造供試体の表面被覆材の性能確認試験方法及びその装置として利用可能である。
【符号の説明】
【００３７】
１   ＲＣ構造供試体
２，１２    鉄筋
３，１３    コンクリート
４    コンクリート表面
５    鉄筋体積ひずみ
６    コンクリート表面ひずみ
７，１４    表面被覆材
１１ 表面被覆材を付したＲＣ構造供試体
１５    表面被覆材の性能確認試験装置
１６    ひずみゲージ
１７    データロガー
【図１】
0005690255.tif 000002
【図２】
0005690255.tif 000003
【図３】
0005690255.tif 000004
【図４】
0005690255.tif 000005